(57)【要約】【課題】超高強度繊維補強コンクリート又はモルタルからなるプレキャスト型枠を用いたコンクリート構造体の塑性ヒンジ構造において、プレキャスト型枠のひび割れ誘導目地の形成を容易にし、帯鉄筋などの鉄筋を内包するプレキャスト型枠を提供することで、橋脚構造等の構造性能、施工性、長期耐久性などを改善する。【解決手段】塑性ヒンジ区間に接地されるプレキャスト型枠４の製造時に高強度繊維補強コンクリート又はモルタルを製造用型枠の周方向に連続して投入し、多層に分割して打設することにより、周方向には繊維が連続して配置されるが、各層の打継ぎ面において繊維が連続しないひび割れ誘導目地１０を形成し、一つのプレキャスト型枠４にひび割れ誘導目地１０を上下方向に間隔をおいて複数形成し、製作性や施工性を改善し、一体的に形成されたひび割れ誘導目地により長期耐久性も改善する。【選択図】図１
2008025248.tif 000002
【特許請求の範囲】
【請求項１】
高強度繊維補強コンクリート又はモルタルからなるプレキャスト型枠と当該プレキャスト型枠内に打設されたコンクリートから構成されるコンクリート構造体の塑性ヒンジ構造であり、前記プレキャスト型枠の製造用型枠内に高強度繊維補強コンクリート又はモルタルを多層に分割して打設することにより、打継ぎ面において繊維が上下に連続しない目地が形成され、プレキャスト型枠に前記目地によるひび割れ誘導目地が一体的に形成されていることを特徴とするコンクリート構造体の塑性ヒンジ構造。
【請求項２】
請求項１に記載の塑性ヒンジ構造において、鉄筋に未硬化の遅延熱硬化型樹脂を塗布して製造用型枠内に配置し、高強度繊維補強コンクリート又はモルタルを打設し、熱養生することにより、熱養生後に遅延熱硬化型樹脂が硬化した鉄筋がプレキャスト型枠に内包されていることを特徴とするコンクリート構造体の塑性ヒンジ構造。
【請求項３】
高強度繊維補強コンクリート又はモルタルからなるプレキャスト型枠と当該プレキャスト型枠内に打設されたコンクリートから構成され、前記プレキャスト型枠は複数のプレキャスト型枠ブロックを積層して構成されるコンクリート構造体の塑性ヒンジ構造であり、
製作時の自己収縮が終了したプレキャスト型枠ブロックの接合部に予め設けられている鉄筋収納溝に鉄筋を設置し、鉄筋収納溝の空隙に繊維の混入していない高強度グラウト材を充填すると共に、接合面に配置された前記高強度グラウト材によりプレキャスト型枠ブロック同士を接合することにより、プレキャスト型枠に、鉄筋が内包され、かつ、前記高強度グラウト材によるひび割れ誘導目地が形成されていることを特徴とするコンクリート構造体の塑性ヒンジ構造。
【請求項４】
請求項１から請求項３までのいずれか一つに記載の塑性ヒンジ構造において、曲げに対する終局状態での中立軸位置がプレキャスト型枠と内部コンクリートの境界位置とされていることを特徴とするコンクリート構造体の塑性ヒンジ構造。
【請求項５】
高強度繊維補強コンクリート又はモルタルからなるプレキャスト型枠と当該プレキャスト型枠内に打設されたコンクリートから構成されるコンクリート構造体の塑性ヒンジ構造における前記プレキャスト型枠の製造方法であり、
前記プレキャスト型枠の製造用型枠内に高強度繊維補強コンクリート又はモルタルを型枠の周方向に打設し一周させて一層目を形成し、同様の打設を２層目以降も繰り返し、打継ぎ面において繊維が上下に連続しない目地を形成し、前記目地によるひび割れ誘導目地が一体的に形成されたプレキャスト型枠を製造することを特徴とするプレキャスト型枠の製造方法。
【請求項６】
請求項５に記載の製造方法において、打継ぎ面に、繊維が連続するのを阻止する金網類を敷設することを特徴とするプレキャスト型枠の製造方法。
【請求項７】
高強度繊維補強コンクリート又はモルタルからなるプレキャスト型枠と当該プレキャスト型枠内に打設されたコンクリートから構成され、前記プレキャスト型枠は複数のプレキャスト型枠ブロックを積層して構成されるコンクリート構造体の塑性ヒンジ構造における前記プレキャスト型枠の製造方法であり、
プレキャスト型枠ブロックの製作時に接合部に鉄筋収納溝を形成し、自己収縮が終了したプレキャスト型枠ブロックの前記鉄筋収納溝に鉄筋を設置し、鉄筋収納溝の空隙に繊維の混入していない高強度グラウト材を充填すると共に、接合面に配置された前記高強度グラウト材によりプレキャスト型枠ブロック同士を接合し、鉄筋が内包され、かつ、前記高強度グラウト材によるひび割れ誘導目地が形成されたプレキャスト型枠を製造することを特徴とするプレキャスト型枠の製造方法。
【発明の詳細な説明】
【技術分野】
【０００１】
本発明は、高い耐震性と施工性を有するＲＣ構造体の塑性ヒンジ構造及びこれに使用されるプレキャスト型枠の製造方法に関するものである。例えば、単柱式ＲＣ構造の橋脚やＲＣラーメン構造の橋脚、さらにはＲＣ地下構造物の中央に設けられる中柱の柱頭及び柱脚部などに有効に適用される。
【背景技術】
【０００２】
例えば、図８に示すような、単柱式のＲＣ構造の橋脚では、大地震時に橋脚基部に損傷が集中し、いわゆる塑性ヒンジ区間が形成される。橋脚構造全体の耐震性は、この塑性ヒンジ部分に大きく依存することになる。1995年の兵庫県南部地震で見られた各種橋脚の損傷原因として、塑性ヒンジ区間に大きな曲げ変形が集中し、その大きさがＲＣ部材の性能を超えるものであったことが指摘されている。このため、ＲＣ構造物の耐震性を向上させるためには、地震時に曲げ変形が集中する塑性ヒンジ部分の耐震性を向上させることが不可欠である。
【０００３】
近年、耐震性能を高めた構造形式として繊維を補強材として利用したＲＣ構造が開発されている。例えば、特許文献１には、補強用短繊維を混入して成形されたプレキャストコンクリート部材と、このプレキャストコンクリート部材を型枠として打設されたコンクリートとからなるコンクリート構造体が開示されている。
【０００４】
こうした構造をさらに発展させたものである特願２００５−１８９２４７の発明は、ＲＣ構造体の塑性ヒンジ部に対して、超高強度繊維補強モルタルからなるプレキャスト型枠を適用することにより、高い圧縮強度と引張強度を有する材料でその内部を拘束することにより、コアコンクリートの圧壊と主鉄筋の座屈を抑制し、高い変形性能を実現するものである。同発明では、プレキャスト型枠の形状は、超高強度繊維補強モルタルの使用量を最小限に抑えながら、ＲＣ構造物の耐震性能を向上させ得る形状とすることで、経済性を追求している。
【０００５】
但し、超高強度繊維補強モルタルは、繊維の混入により引張強度が普通コンクリートに比べ高いため、塑性ヒンジ区間のみに当該型枠を一体として用いた場合、引張強度が相対的に小さくなる当該型枠と普通コンクリートからなる部材との接合部に曲げ変形が集中し、当該型枠が塑性ヒンジとして機能しない可能性が高い。そこで、塑性ヒンジ区間におけるプレキャスト型枠の一個当たりの高さを調節し、繊維が混入しないことにより、引張強度が普通コンクリートの大きさまで低減された目地部分を設け、複数のプレキャスト型枠からなる構造とすることにより（図８参照）、ひび割れを確実に塑性ヒンジ区間に分散させて誘導発生させるようにしていた。
【０００６】
上記のひび割れ誘導目地部分については、以下の技術的要素が開示されている。
（1）図９（ａ）に示すように、複数のプレキャスト型枠９１からなる塑性ヒンジ構造９０において、プレキャスト型枠９１を構成する高強度材料と同じ圧縮強度を有し、かつ、繊維が混入されていないモルタルを目地モルタルとして用いることや、ゴムあるいはシリコンなどにより、止水性を高め、耐久性の向上を図る。
【０００７】
（2）塑性ヒンジ区間の断面が小規模で、一つのプレキャスト型枠とする方が施工性がよい場合は、図９（ｂ）に示すように、プレキャスト型枠９１の表面、もしくは内側に切欠き９２を設けることにより、ひび割れの発生を誘導する。
【０００８】
【特許文献１】特開平１０−１４７９７６号公報
【発明の開示】
【発明が解決しようとする課題】
【０００９】
前述した図９に示す従来のひび割れ誘導目地の場合、以下のような問題があった。
【００１０】
(1)  図９（ａ）のように目地を多数設けることは、プレキャスト型枠を多数設置する必要があり、製作・設置などの作業が煩雑である。また、目地の処理に用いるモルタル、ゴム、シリコンなどは、長期の耐久性がコンクリートよりも劣るため、橋脚内部の鋼材（帯鉄筋・軸方向鉄筋）の耐久性に懸念がある。
【００１１】
(2)  図９（ｂ）に示すプレキャスト型枠に設ける切り欠きは、応力集中を受けやすく、超高強度繊維補強モルタルの高強度特性を活かしきれない。
【００１２】
(3)  いずれの場合も、帯鉄筋を内包することが不可能であった。鉄筋を内包するプレキャスト型枠としては、建築建物の柱や梁部材において既に実績がある。しかし、超高強度繊維補強モルタルのプレキャスト型枠を製作する過程では、熱養生を行う必要があり、その際にコンクリート自身が450μｍ程度も収縮するため、鉄筋を内包した場合、鉄筋が収縮を拘束し、ひび割れが発生し、また鉄筋には圧縮応力が発生してしまう。そのため、超高強度繊維モルタルを用いて鉄筋を内包した構造は不可能であった。帯鉄筋を内包することが可能になれば、橋脚基部の施工性を改善することが可能になる。
【００１３】
本発明は、超高強度繊維補強コンクリート又はモルタルからなるプレキャスト型枠を用いたコンクリート構造体の塑性ヒンジ構造において、プレキャスト型枠のひび割れ誘導目地の形成を容易にすると共に、帯鉄筋などの鉄筋を内包するプレキャスト型枠を提供することにより、橋脚構造等の構造性能、施工性、長期耐久性などを改善するものである。
【課題を解決するための手段】
【００１４】
本発明の請求項１の発明は、高強度繊維補強コンクリート又はモルタルからなるプレキャスト型枠と当該プレキャスト型枠内に打設されたコンクリートから構成されるコンクリート構造体の塑性ヒンジ構造であり、前記プレキャスト型枠の製造用型枠内に高強度繊維補強コンクリート又はモルタルを多層に分割して打設することにより、打継ぎ面において繊維が上下に連続しない目地が形成され、プレキャスト型枠に前記目地によるひび割れ誘導目地が一体的に形成されていることを特徴とするコンクリート構造体の塑性ヒンジ構造である。
【００１５】
高強度繊維補強コンクリート又はモルタルは、圧縮強度が高いコンクリート又はモルタル内に鋼繊維、炭素繊維あるいはガラス繊維などが混入された材料であり、圧縮強度が100〜250N/mm２、曲げ引張強度が10〜40 N/mm２、ひび割れ発生時引張強度が5〜15 N/mm２の超高強度繊維補強コンクリート又はモルタルが好ましい。塑性ヒンジ区間のプレキャスト型枠に高い圧縮強度と引張強度を有する材料を用い、その内部を拘束することにより、コアコンクリートの圧壊と主鉄筋の座屈を抑制し、高い変形性能を実現することができる。
【００１６】
本発明の請求項１は、例えば、図１に示すように、塑性ヒンジ区間のプレキャスト型枠を従来のように分割することなく、一体で形成するものであり、プレキャスト型枠の製造時に高強度繊維補強コンクリート又はモルタルを製造用型枠の周方向に連続して投入し、多層に分割して打設することにより、周方向には繊維が連続して配置されるが、各層の打継ぎ面において繊維が連続しないひび割れ誘導目地が形成され、一つのプレキャスト型枠にひび割れ誘導目地が上下方向に間隔をおいて複数形成されるようにしたものである。このひび割れ誘導目地により容易にひび割れが発生する。地震時など橋脚等に曲げが発生しない状態では、ひび割れは発生せず、中小規模の地震後にひび割れが閉じるので、従来のような目地処理が不要でありながら、長期耐久性が確保できる。なお、一つのプレキャスト型枠は、施工上運搬可能あるいは揚重可能な寸法・重量の大型のものとすることができ、一個または複数個のプレキャスト型枠で塑性ヒンジ区間が形成される。
【００１７】
本発明の請求項２の発明は、請求項１に記載の塑性ヒンジ構造において、鉄筋に未硬化の遅延熱硬化型樹脂を塗布して製造用型枠内に配置し、高強度繊維補強コンクリート又はモルタルを打設し、熱養生することにより、熱養生後に遅延熱硬化型樹脂が硬化した鉄筋がプレキャスト型枠に内包されていることを特徴とするコンクリート構造体の塑性ヒンジ構造である。
【００１８】
従来は熱養生のため不可能であった高強度繊維補強コンクリート又はモルタルのプレキャスト型枠に帯鉄筋や軸方向鉄筋を内包させる場合であり、プレグラウトＰＣ鋼材などで使用されている遅延硬化性のある樹脂が熱養生後に硬化することにより、鉄筋がコンクリート又はモルタルの収縮を阻害することなく、また鉄筋に圧縮応力が発生することもなく、鉄筋を内包させることが可能となり、鉄筋の配筋作業を不要とすることで、施工性が改善される。
【００１９】
本発明の請求項３に係る発明は、高強度繊維補強コンクリート又はモルタルからなるプレキャスト型枠と当該プレキャスト型枠内に打設されたコンクリートから構成され、前記プレキャスト型枠は複数のプレキャスト型枠ブロックを積層して構成されるコンクリート構造体の塑性ヒンジ構造であり、製作時の自己収縮が終了したプレキャスト型枠ブロックの接合部に予め設けられている鉄筋収納溝に鉄筋を設置し、鉄筋収納溝の空隙に繊維の混入していない高強度グラウト材を充填すると共に、接合面に配置された前記高強度グラウト材によりプレキャスト型枠ブロック同士を接合することにより、プレキャスト型枠に、鉄筋が内包され、かつ、前記高強度グラウト材によるひび割れ誘導目地が形成されていることを特徴とするコンクリート構造体の塑性ヒンジ構造である。
【００２０】
例えば、図７に示すように、プレキャスト型枠を複数の高さの小さいプレキャスト型枠ブロックに分割し、帯鉄筋を内包させると同時にひび割れ誘導目地を形成する場合であり、プレキャスト型枠ブロックを製作した後、自己収縮が終了する２次養生後に帯鉄筋や軸方向鉄筋を溝に設置し、繊維の混入していない高強度グラウト材（高強度グラウト材、モルタル、樹脂など）によりプレキャスト型枠と一体化することにより、鉄筋がコンクリート又はモルタルの収縮を阻害することなく、また鉄筋に圧縮応力が発生することもなく、鉄筋を内包させることが可能となり、鉄筋の配筋作業を不要とすることで、施工性が改善される。また、この時、プレキャスト型枠ブロック間を前記高強度グラウト材で接合一体化することにより、長期耐久性を有し、かつ、地震時に曲げひび割れの発生を誘導し得るひび割れ誘導目地が形成される。
【００２１】
本発明の請求項４に係る発明は、請求項１から請求項３までのいずれか一つに記載の塑性ヒンジ構造において、曲げに対する終局状態での中立軸位置がプレキャスト型枠と内部コンクリートの境界位置とされていることを特徴とするコンクリート構造体の塑性ヒンジ構造である。
【００２２】
例えば、図４に示すように、プレキャスト型枠の厚さは、全軸方向鉄筋の降伏荷重と軸圧縮力を負担できる厚さになるようにすると、圧縮破壊することがないので、理想的な橋脚構造等とすることができる。図４（ｄ）、（ｅ）に示すように、プレキャスト型枠の厚さを圧縮域の厚さと一致させ、プレキャスト型枠の内面即ち中立軸位置に軸方向鉄筋を配置する。曲げに対する終局状態の圧縮域の中でプレキャスト型枠の厚さを耐久性上必要なかぶり厚さが確保されるにようにし、この圧縮域に帯鉄筋を内包させることにより、プレキャスト型枠のかぶりコンクリートが横方向の曲げによって内部コンクリートや軸方向鉄筋を拘束する効果が向上する。
【００２３】
本発明の請求項５に係る発明は、高強度繊維補強コンクリート又はモルタルからなるプレキャスト型枠と当該プレキャスト型枠内に打設されたコンクリートから構成されるコンクリート構造体の塑性ヒンジ構造における前記プレキャスト型枠の製造方法であり、前記プレキャスト型枠の製造用型枠内に高強度繊維補強コンクリート又はモルタルを型枠の周方向に打設し一周させて一層目を形成し、同様の打設を２層目以降も繰り返し、打継ぎ面において繊維が上下に連続しない目地を形成し、前記目地によるひび割れ誘導目地が一体的に形成されたプレキャスト型枠を製造することを特徴とするプレキャスト型枠の製造方法である。
【００２４】
請求項１又は２に記載のプレキャスト型枠の製造方法であり、例えば図２に示すように、高強度繊維補強モルタル類を例えば圧送ホースを用いて吐出部から製造用型枠内に流し込み、一周させる。打設開始位置と終了位置の繊維が連続するように付き棒などでモルタル類を攪拌する。次の層の打設開始位置は下の層とは異なる位置とするのが好ましい。また、必要に応じて、打設前の型枠内部には帯鉄筋を組み立てておく。帯鉄筋の位置は任意でよいが、プレキャスト型枠による拘束効果を最良とするには、打継ぎ面から多少離した位置に帯鉄筋を配置するのが好ましい。
【００２５】
本発明の請求項６に係る発明は、請求項５に記載の製造方法において、打継ぎ面に、繊維が連続するのを阻止する金網類を敷設することを特徴とするプレキャスト型枠の製造方法である。
【００２６】
各層の打継ぎ面は下層のモルタル類とは攪拌しなければ、繊維が打継ぎ面を貫通することはなく、ひび割れ誘導目地を形成することができるが、これを完全なものとするために、打継ぎ面に適当な目の金網、あるいはこれに類するものを敷設するのが好ましい。
【００２７】
本発明の請求項７に係る発明は、高強度繊維補強コンクリート又はモルタルからなるプレキャスト型枠と当該プレキャスト型枠内に打設されたコンクリートから構成され、前記プレキャスト型枠は複数のプレキャスト型枠ブロックを積層して構成されるコンクリート構造体の塑性ヒンジ構造における前記プレキャスト型枠の製造方法であり、プレキャスト型枠ブロックの製作時に接合部に鉄筋収納溝を形成し、自己収縮が終了したプレキャスト型枠ブロックの前記鉄筋収納溝に鉄筋を設置し、鉄筋収納溝の空隙に繊維の混入していない高強度グラウト材を充填すると共に、接合面に配置された前記高強度グラウト材によりプレキャスト型枠ブロック同士を接合し、鉄筋が内包され、かつ、前記高強度グラウト材によるひび割れ誘導目地が形成されたプレキャスト型枠を製造することを特徴とするプレキャスト型枠の製造方法である。
【００２８】
請求項３に記載の分割型のプレキャスト型枠を製造する方法であり、例えば図７に示すように、鉄筋が内包され、かつ、前記高強度グラウト材によるひび割れ誘導目地が形成されたプレキャスト型枠を製造することができる。鉄筋収納溝への充填と目地部に適用される高強度グラウト材は、プレキャスト型枠に用いられる材料と同程度の弾性係数を有する材料（例えば、型枠を構成する材料から繊維を除去したもの等）を用いるのが望ましい。
【発明の効果】
【００２９】
本発明は、以上のような構成からなるので、次のような効果が得られる。
（1）プレキャスト型枠の製造用型枠内に高強度繊維補強コンクリート又はモルタルを多層に分割して打設することにより、打継ぎ面において繊維が上下に連続しない目地を形成するため、一つのプレキャスト型枠に複数のひび割れ誘導目地を容易に形成することができ、従来のようにプレキャスト型枠を多数設置して目地処理を行う作業が不要となり、製作性や施工性が大幅に向上し、コストの低減が可能になると共に、一体的に形成されたひび割れ誘導目地により長期耐久性も向上する。
【００３０】
（2）鉄筋に未硬化の遅延熱硬化型樹脂を塗布して製造用型枠内に配置することにより、ひび割れ誘導目地が形成されたプレキャスト型枠に鉄筋を内包させることができ、施工性が大幅に向上する。
【００３１】
（3）製作時の自己収縮が終了したプレキャスト型枠ブロックの鉄筋収納溝に鉄筋を設置し、鉄筋収納溝の空隙に繊維の混入していない高強度グラウト材を充填すると共に、この高強度グラウト材によりプレキャスト型枠ブロック同士を接合することにより、プレキャスト型枠に、鉄筋を内包し、かつ、高強度グラウト材によるひび割れ誘導目地を形成することができ、この場合も、従来のようにプレキャスト型枠を多数設置して目地処理を行う作業が不要となり、製作性や施工性が大幅に向上し、コストの低減が可能になると共に、一体的に形成されたひび割れ誘導目地により長期耐久性も向上する。
【００３２】
（4）以上のようなプレキャスト型枠は、その高さを施工上運搬可能あるいは揚重可能な寸法・重量まで大型化することができ、施工性がさらに向上する。
【００３３】
（5）曲げに対する終局状態での中立軸位置をプレキャスト型枠と内部コンクリートの境界位置とすることにより、圧縮破壊することがないので、必要最小限の厚さのプレキャスト型枠による理想的な塑性ヒンジ構造が得られる。また、帯鉄筋を内包させることにより、プレキャスト型枠のかぶりコンクリートが横方向の曲げによって内部コンクリートや軸方向鉄筋を拘束する効果が向上する。
【発明を実施するための最良の形態】
【００３４】
以下、本発明を図示する実施形態に基づいて説明する。この実施形態は単柱式のＲＣ構造の橋脚に適用した例である。図１は、本発明に係る塑性ヒンジ構造におけるプレキャスト型枠の実施形態の一例を示す橋脚の一部断面の正面図である。図２は、図１の塑性ヒンジ構造におけるプレキャスト型枠の製造方法の一例を示す斜視図・鉛直断面図・平面図、金網の斜視図である。
【００３５】
図１において、橋脚１の柱部材２とフーチング３はいずれもＲＣ構造で構築され、柱部材２の基部の塑性ヒンジ区間Ｌに超高強度繊維補強コンクリート又はモルタルからなるプレキャスト型枠４が設置され、当該基部以外の柱部材２には普通コンクリートによるプレキャスト型枠５が設置されている。これらプレキャスト型枠４、５の各接合部には、互いに嵌合し合う凹凸継手などの継手が設けられ、プレキャスト型枠４、５の一体性が確保されている。これらプレキャスト型枠４、５内には、普通コンクリート６が連続して打設されている。なお、基部以外の柱部材２は、従来のＲＣ部材の施工法と同様に場所打ちコンクリートから構成してもよい。
【００３６】
プレキャスト型枠４の超高強度繊維補強コンクリート又はモルタルとは、圧縮強度が高いコンクリート又はモルタル内に鋼繊維、炭素繊維あるいはガラス繊維などが混入された材料であり、圧縮強度が100〜250N/mm２、曲げ引張強度が10〜40 N/mm２、ひび割れ発生時引張強度が5〜15 N/mm２のものをいう。このようなプレキャスト型枠４を従来は複数の高さの小さいプレキャスト型枠ブロックで構成し、各プレキャスト型枠ブロックの接合部を引張強度の低いひび割れ誘導目地とすることにより、確実に塑性ヒンジ区間Ｌに曲げひび割れを発生させるようにしていたが、本発明では、図１に示すように、プレキャスト型枠４に繊維が上下に連続しない目地によるひび割れ誘導目地１０を一体的に形成する。
【００３７】
超高強度繊維補強モルタルの補強繊維は、部材に作用する荷重の方向が既知の場合は、その方向の強度や靭性を高めるため、繊維を所定の方向に偏向させて繊維による補強効果を最大限に引き出すのが望ましい。橋脚基部のプレキャスト型枠としては、圧縮に対する強度・靭性と、周方向の拘束により内部のコンクリートを拘束すること、及び軸方向鉄筋の座屈を抑制することが必要である。同時に、曲げひび割れに対しては、分散してひび割れを生じさせる必要がある。
【００３８】
プレキャスト型枠は繊維補強コンクリートを吐出部から型枠内に流し込んで製作するが、本発明のプレキャスト型枠４を例えば以下のような方法で製造する（図２参照）。
（1）プレキャスト型枠のための製造用型枠２０を組み立てる。この型枠２０は、橋脚等に配置されるときと同じように、ロの字の断面を水平に設置する。但し、天地が逆でもかまわない。型枠２０の内部には、必要に応じて所定の帯鉄筋が配置される。
【００３９】
（2）超高強度繊維補強モルタルＡを例えば圧送ホース２１を通じて吐出部から型枠２０内に流し込む。この際、ホースの吐出部を型枠周方向（水平横方向）移動させる。一周して１層目のモルタルＡ１を打設した後は、打設開始位置と終了位置の補強繊維が連続するように、付き棒などによりモルタルを攪拌する。
【００４０】
（3）次いで、２層目のモルタルＡ２を同様の手順で打設する。この際、打設開始位置は、１層目と異なる位置とするのがよい。２層目を打設した後は、同様の作業を繰り返し、型枠２０の上端に至るまで打設する。
【００４１】
（4）各層の打継ぎ面には繊維が連続しないように、下層のモルタルとは攪拌しなければ、繊維が打継ぎ面を貫通することはない。打継ぎ面において繊維が上下に連続しない目地が形成され、この目地によりひび割れ誘導目地１０が一体的に形成される。これを完全なものとするために、打継ぎ面に適当な目の金網１１、その他これに類するものを敷設してもよい。
【００４２】
打設１層の厚さは、１層の打設量で調整することが可能である。ホースや吐出口の内径は、モルタル分と繊維が分離したり閉塞したりしないような範囲で、任意でよい。また、打継面は平滑な面とする必要はない。適度の凹凸がある方が、橋脚等にせん断力が作用した場合に対する打継ぎ面のせん断耐力の観点から好ましい。この意味で、金網１１等を波形形状や歯形の凹凸としてもよい（図２（ｃ）参照）。また、図では一方向に凹凸の波であるが、２次元的な凹凸でもよい。
【００４３】
なお、先行技術の特開2002-47798号公報、特開2002-47799号公報では、繊維補強コンクリートの繊維を１方向に揃えることが開示されているが、本発明においては、複数の任意位置の断面において繊維が連続しないことが目的であって、流し込むモルタル中の補強繊維の偏向は意図していない。従って、モルタル吐出部に整流板を設ける必要はない。打設の作業上、型枠内に収まる程度にホースや先端の吐出部を小さくする必要はあるが、繊維を偏向させるために、吐出部が吐出方向に向けて先細りする形状である必要もない。
【００４４】
以上のようにプレキャスト型枠４の製造において超高強度繊維補強モルタルＡを打設する際に、練り上げたモルタルを製造用型枠２０の周方向に連続して投入することにより、周方向には繊維が連続して配置されるが、橋脚等の曲げひび割れの発生に対しては打継ぎ面において繊維が連続しないので、容易にひび割れを発生する。地震時など橋脚に曲げが発生しない状態では、ひび割れは発生せず、中小規模の地震後には、ひび割れが閉じるので、目地処理が不要でありながら、長期耐久性を確保できる。
【００４５】
図３は、プレキャスト型枠内に帯鉄筋を内包させる例を示す水平断面図である。図４は、プレキャスト型枠における帯鉄筋の種々の配置位置を示す鉛直断面図である。図３に示すように、前述のようにして製造されるひび割れ誘導目地１０を有するプレキャスト型枠４の内側に帯鉄筋１２を内包させる。帯鉄筋を内包させることができれば、橋脚基部の施工性を改善することができる。また、必要に応じて中間帯鉄筋１３を配置する。例えば図３に示すように、分割した中間帯鉄筋１３あるいは接続可能な範囲で短く突出した鋼材を帯鉄筋１２に係合し、プレキャスト型枠４の内側において対向するように突出させて配置しておき、プレキャスト型枠４の養生終了後に、重ね継手、フレアー溶接、機械式継手など適当な方法で接続する。
【００４６】
図４に示すように、プレキャスト型枠４の厚さは、全軸方向鉄筋の降伏荷重と軸圧縮力を負担できる厚さになるようにすると、圧縮破壊することがないので、理想的な橋脚構造等とすることができる。通常の帯鉄筋に対するかぶり厚さ（90ｍｍ程度）以下の型枠厚さでは、曲げの終局状態において圧縮破壊してしまい、理想的な塑性ヒンジとはなり得ない。また、帯鉄筋１２は、曲げに対する終局状態の圧縮域の中で、プレキャスト型枠４の厚さを耐久性上必要なかぶり厚さが確保されるにようにした上で、なるべく外縁近くに配置するのがよい。
【００４７】
即ち、図４（ａ）に示すように、プレキャスト型枠４の厚さがかぶり厚さよりも薄い場合、必要な圧縮域の厚さが不足し成立しない。図４（ｂ）に示すように、曲げ終局状態での中立軸位置をプレキャスト型枠４と内部コンクリート６の境界位置とした場合、後述する理由により理想的である。図４（ｃ）に示すように、プレキャスト型枠４の厚さが中立軸位置よりも厚い場合、不経済・重量増加となる。図４（ｄ）、（ｅ）に示すように、帯鉄筋１２をプレキャスト型枠４の内部に配置することにより、帯鉄筋１２の拘束効果が向上し、型枠内面付近に帯鉄筋がある場合に比べ、帯鉄筋１２の周囲の応力集中を緩和することができ、プレキャスト型枠４のかぶりコンクリートが横方向の曲げによって内部コンクリート６や軸方向鉄筋１４を拘束する。従って、終局状態の中立軸位置をプレキャスト型枠４と内部コンクリート６の境界位置とし、プレキャスト型枠４に帯鉄筋１２を内包させるのが更に理想的である。また、帯鉄筋１２を内包させれば、橋脚基部の施工性も改善される。
【００４８】
曲げ終局状態での中立軸位置をプレキャスト型枠４と内部コンクリート６の境界位置とすることによっては、以下のような効果がある。
（1）超高強度繊維補強モルタルの厚さの設定で、中立軸に位置する鉄筋の引張力を負担しなくてよいので、必要なプレキャスト型枠４の厚さを中立軸位置よりも厚くする場合に比べて薄くできる。例えば、正方形断面の橋脚に周方向に均等に軸方向鉄筋１４が配置される場合は、中立軸位置に沿って配置された軸方向鉄筋１４の引張力を考慮しなくてよいので、型枠厚さは3/4になる。壁式橋脚のような複鉄筋配置の場合は、1/2まで小さくできる。
【００４９】
（2）従来の構造では、圧縮域に軸方向鉄筋１４があり、これが座屈するためにかぶりコンクリートが剥離していた。これに対して本発明の構造では、正負交番の地震荷重を受けた場合、引張降伏した後に圧縮に転じるので、座屈しないわけではないが、座屈の程度が軽減され、かぶりコンクリートの剥落などの損傷が低減できる。
【００５０】
（3）上記の（2）の結果、設計上必要となる中間帯鉄筋を省略または削減できる。
【００５１】
次に、超高強度繊維補強モルタルからなるプレキャスト型枠４に帯鉄筋１２を内包させることは、熱養生の点から従来は不可能であったが、帯鉄筋１２に未硬化の遅延熱硬化型樹脂を塗布して製造用型枠２０内に配置し、モルタルの打設・熱養生を行うことにより、モルタルの収縮を阻害することなく、帯鉄筋１２をプレキャスト型枠４に内包させることができる。
【００５２】
超高強度繊維補強モルタルの熱養生では、一般に、最高温度を90°Cとした図５（ａ）のような温度履歴を与える。この過程で、モルタルの収縮ひずみは、図５（ｂ）のように、450×10−６に達する。
【００５３】
プレグラウトＰＣ鋼材などで使用されている遅延硬化性のある樹脂のうち、超高温タイプの樹脂について、上記の温度履歴を受けた場合の樹脂の硬化程度を示す「累積硬化影響係数」を求めてみる。累積硬化影響係数は、ＰＣ鋼材の緊張が可能であることを示すもので、これが1.0以下であれば、樹脂は未硬化であり、緊張できること、1.0に達するまでの約2.3倍の期間で鋼材とコンクリートの付着強度が実用上十分なまでに硬化することを示すものである。
【００５４】
図５（ｃ）、（ｄ）に累積硬化影響係数の計算結果を示す（ｄはｃの点線内の拡大図）。この例では、標準的な熱養生を与えた場合、プレキャスト型枠打設後約１年間かけて樹脂が硬化するので、2.3年程度で付着の完全な帯鉄筋を内包したプレキャスト型枠となる。90°Cの最高温度を維持する時間は、必要な強度が発現するまでに設定された時間であり、一般には48時間である。
【００５５】
90°Cの最高温度を維持する時間を多少長くすることで、付着強度の発現までの期間を短縮することも容易であり、図５（ｅ）は、90°Cの最高温度を維持する時間を84時間とした場合である。これによれば、約100日で樹脂が硬化し、その2.3倍の230日で完全な付着となる。この程度の必要日数であれば、標準的な橋梁等の橋脚では、構造物の完成時までの時間に十分に対応できる。なお、樹脂の硬化特性は、樹脂の配合を調整することにより変えることが可能であり、それによって対応してもよい。
【００５６】
プレキャスト型枠４の製造におけるモルタルの打設手順は、前述のとおりであり、打継ぎ面と帯鉄筋１２の位置は任意でよいが、プレキャスト型枠４による拘束効果を最良とするには、打継ぎ面から多少離した位置に帯鉄筋１２を配置するのがよい。設定したい曲げひび割れの発生間隔が１層の打設高さよりも大きい場合には、打継ぎ面の上下のモルタルを攪拌し、補強繊維を架橋させればよいが、一般に、ひび割れ間隔が小さいほど、１本のひび割れ幅は小さくなり、耐久性上好ましいので、そうした必要性は低い。
【００５７】
プレグラウト樹脂（遅延熱硬化型樹脂）の塗布厚さは、モルタルの収縮ひずみ量（450×10−６）から設定すればよいが、通常の橋梁等の橋脚の寸法であれば、以下のように、数ｍｍでよい。プレキャスト型枠の１辺の長さを橋脚断面の長辺で5000ｍｍとすれば、収縮を拘束しないようにするには、5000ｍｍの中央から均等に収縮するとして、0.5×5000×500×10−６＝1.125ｍｍの遊間があればよい。鉄筋を組み立ててから鉄筋の表面に厚さ1.125ｍｍ以上のプレグラウト樹脂を塗布し、硬化前にモルタルを打設し、熱養生後に硬化するようにすれば、帯鉄筋１２を内蔵したプレキャスト型枠４の製造が可能である。
【００５８】
また、内包する鉄筋の軸方向の収縮を考えた場合は、プレグラウト樹脂の塗布厚さは異形鉄筋の横節（図６参照）の高さ程度であればよい。通常の帯鉄筋に用いられる異形鉄筋は、Ｄ16〜Ｄ25程度であるから、節の高さは、せいぜい2ｍｍ程度である。なお、プレグラウト樹脂の未硬化での粘度は、通常のグリース程度であり、塗布後、特別な振動などを与えなければ、実用上問題なく、塗布厚さを維持できる。
【００５９】
次に、図７は、本発明の塑性ヒンジ構造におけるプレキャスト型枠の他の実施形態とその製造方法の一例を示す斜視図・鉛直断面図である。この実施形態は、プレキャスト型枠を複数の高さの小さいプレキャスト型枠ブロックに分割し、帯鉄筋を内包させると同時にひび割れ誘導目地を形成する他の手段であり、以下に示すような手順でプレキャスト型枠を製造する。
【００６０】
(1) 先ず、平面形状がロの字のプレキャスト型枠ブロック３０を超高強度繊維補強モルタルで製作し、２次養生を実施し、自己収縮を終了させる。この型枠ブロック３０には、接合面である上面に開口する平面視がロの字の形状で断面がＵ字状の鉄筋収納溝３１が予め形成されている。また、型枠ブロック３０の内側と鉄筋収納溝３１を貫通する切欠き３２を設けることにより、中間帯鉄筋１３をプレキャスト型枠４の内側に内包させることも可能となる。
【００６１】
(2)自己収縮が終了する２次養生後、鉄筋収納溝３１に帯鉄筋１２を配置し、鉄筋収納溝３１の空隙に繊維の混入していない高強度グラウト材３３、例えば高強度グラウト、モルタル、樹脂などを充填し、プレキャスト型枠ブロック３０と帯鉄筋１２との一体化を図る。これにより、超高強度繊維補強モルタルの自己収縮による鉄筋の拘束、ひび割れの発生を防ぎつつ、プレキャスト型枠４内に帯鉄筋１２を内包させることができる。
【００６２】
(3) これと同時に、プレキャスト型枠ブロック３０の接合面まで高強度グラウト材３３を薄く敷き、もう一つの帯鉄筋１２を内包したプレキャスト型枠ブロック３０を重ねて接合することにより、ブロック間に、耐久性が高く、かつ、中規模以上の地震時にひび割れが発生するひび割れ誘導目地１０を形成することができる。
【００６３】
なお、鉄筋収納溝３１への充填と目地部に適用される高強度グラウト材３３は、プレキャスト型枠４に用いられる材料と同程度の弾性係数を有する材料（例えば、型枠を構成する材料から繊維を除去したもの等）を用いることが望ましい。
【００６４】
なお、以上の説明では、内包する鉄筋は帯鉄筋に限定して記述したが、軸方向鉄筋を含めてもよい。この場合、軸方向鉄筋をプレキャスト型枠目地位置で機械式継手などにより接続する必要があるが、現場での鉄筋の組立てを省略できるなどの利点がある。また、図では矩形断面の柱部材を例として示したが、杭頭部のように円形断面などであってもよい。杭に適用した場合は、掘削施工時のスタンドパイプを兼用することができ、施工後にスタンドパイプを引抜く必要がなくなるなどの利点もある。
【図面の簡単な説明】
【００６５】
【図１】本発明に係る塑性ヒンジ構造におけるプレキャスト型枠の実施形態の一例を示す橋脚の一部断面の正面図である。
【図２】図１の塑性ヒンジ構造におけるプレキャスト型枠の製造方法の一例を示す（ａ）は斜視図と鉛直断面図、（ｂ）は平面図と鉛直断面図、（ｃ）は金網の斜視図である。
【図３】本発明のプレキャスト型枠内に帯鉄筋を内包させる例を示す水平断面図である。
【図４】プレキャスト型枠における帯鉄筋の種々の配置位置を示す鉛直断面図である。
【図５】（ａ）は超高強度繊維補強コンクリートの標準熱養生条件を示すグラフ、（ｂ）は超高強度繊維補強コンクリートにおける打込み前からの収縮ひずみを示すグラフ、（ｃ）、（ｄ）は累積硬化影響係数の計算結果（90°Cを48時間維持した場合）を示すグラフ、（ｅ）は累積硬化影響係数の計算結果（90°Cを84時間維持した場合）を示すグラフである。
【図６】異形鉄筋のリブ・ふしと最外径を示す鉛直断面図と水平断面図である。
【図７】本発明の塑性ヒンジ構造におけるプレキャスト型枠の他の実施形態とその製造方法の一例を示す（ａ）、（ｂ）は斜視図、（ｃ）は鉛直断面図である。
【図８】外力を受けた塑性ヒンジ構造を有する単柱式ＲＣ橋脚の挙動を示すモデル図である。
【図９】従来の塑性ヒンジ構造のプレキャスト型枠であり、（ａ）はひび割れ誘導目地を有する分割型のプレキャスト型枠を示す斜視図、（ｂ）はひび割れ誘導切欠きを設けたプレキャスト型枠を示す水平断面図である。
【符号の説明】
【００６６】
１……橋脚
２……柱部材
３……フーチング
４……プレキャスト型枠（本発明）
５……プレキャスト型枠
６……普通コンクリート
１０……ひび割れ誘導目地
１１……金網
１２……帯鉄筋
１３……中間帯鉄筋
１４……軸方向鉄筋
２０……製造用型枠
２１……圧送ホース
３０……プレキャスト型枠ブロック
３１……鉄筋収納溝
３２……切欠き
３３……高強度グラウト材
Ｌ……塑性ヒンジ区間
【図１】
2008025248.tif 000003
【図２】
2008025248.tif 000004
【図３】
2008025248.tif 000005
【図４】
2008025248.tif 000006
【図５】
2008025248.tif 000007
【図６】
2008025248.tif 000008
【図７】
2008025248.tif 000009
【図８】
2008025248.tif 000010
【図９】
2008025248.tif 000011